(57)【特許請求の範囲】
【請求項１】
分離対象としての目的ガスを含む複数のガスを含有するガス体を多孔質素材からなる分離手段に供給し、目的ガスのみを多孔質素材の細孔を通過させ、又は通過させないことによって、ガス体から目的ガスを分離するガスの分離方法であって、
ガス体の温度を、特定の温度条件に変更することによって、ガス体に含まれる目的ガス又はその他のガスのどちらか一方の分子径が多孔質素材の細孔径より大径に、かつ、他方の分子径が多孔質素材の細孔径より小径となるように変化させることを特徴とするガスの分離方法。
【請求項２】
ガス体の温度をガス体に含まれるガスが変質しない温度範囲で変更する請求項１記載のガスの分離方法。
【請求項３】
ガス体の温度を、−７０℃〜３００℃の温度範囲において変更する請求項１又は２記載のガスの分離方法。
【請求項４】
ガス体中のガスの分子径を、常温の分子径を基準として±０．０１ｎｍ〜０．１ｎｍの範囲で変化させる請求項１，２又は３記載のガスの分離方法。
【請求項５】
前記温度条件及び選択した多孔質素材から、目的ガスの分離を実施するための特定の温度条件と特定の多孔質素材を決定する請求項１，２，３又は４記載のガスの分離方法。
【請求項６】
目的ガスと、その他のガスの分子径が０．０１ｎｍ以上離間している請求項１，２，３，４又は５記載のガスの分離方法。
【請求項７】
細孔径が均一サイズに特定された多孔質素材を使用する請求項１，２，３，４，５又は６記載のガスの分離方法。
【請求項８】
細孔径が一定範囲に分布している多孔質素材を使用し、細孔分布の上限が、目的ガス又はその他のガスのどちらか一方の分子径より大径であって、かつ、他方の分子径より小径である多孔質素材を使用する請求項１，２，３，４，５，６又は７記載のガスの分離方法。
【請求項９】
０．２ｎｍ〜２ｎｍの範囲の細孔径を有する多孔質素材を使用する請求項１，２，３，４，５，６，７又は８記載のガスの分離方法。
【請求項１０】
多孔質素材の原料がゼオライト，金属有機構造体（MOF：Metal Organic Frameworks），又は分子ふるい炭素を原料として形成された請求項１，２，３，４，５，６，７，８又は９記載のガスの分離方法。
【請求項１１】
ガス体が、クロロフルオロカーボン（ＣＦＣ）類，ハイドロクロロフルオロカーボン（ＨＣＦＣ）類，ハイドロフルオロカーボン（ＨＦＣ）類，テトラフルオロメタン（ＣＦ４）を含むパーフルオロカーボン（ＰＦＣ）類，六フッ化硫黄（ＳＦ６），ハロン類，四塩化炭素（ＣＣｌ４ ），トリクロロエタン，メタン，臭化メチル，ヘリウム，窒素酸化物（ＮＯｘ），二酸化炭素（ＣＯ２），硫黄酸化物（ＳＯｘ），水素（Ｈ２），窒素（Ｎ２），酸素（Ｏ２），アルゴン（Ａｒ）から選択された１又は複数のガスを含んでいる請求項１，２，３，４，５，６，７，８，９又は１０記載のガスの分離方法。
【請求項１２】
分離手段が多孔質素材の分離膜からなる請求項１，２，３，４，５，６，７，８，９，１０又は１１記載のガスの分離方法。
【請求項１３】
目的ガスのみが分離膜を通過すること、又は通過しないことにより、ガス体を目的ガスとその他のガスに分離する請求項１２記載のガスの分離方法。
【請求項１４】
分離手段が多孔質素材の吸着材からなる請求項１，２，３，４，５，６，７，８，９，１０又は１１記載のガスの分離方法。
【請求項１５】
目的ガスのみを吸着材の孔を通過させて、吸着材に吸着させることによって、又は目的ガスのみを吸着材の孔を通過させないことによって、ガス体から目的ガスを分離する請求項１４記載のガスの分離方法。
【請求項１６】
請求項１〜請求項１５のいずれかに記載のガスの分離方法であって、下記の工程１〜工程８を順次行うことを特徴とするガスの分離方法。
工程１：ガス体の成分を分析する工程。
工程２：温度条件の変更に伴うガス体に含まれるガスの粘性係数を測定する工程。
工程３：測定した粘性係数から、温度条件の変更に伴うガス体の分子径を算出する工程。
工程４：ガス体中の分離対象である目的ガスと、その他のガスの分子径が一定以上離間している温度条件を抽出する工程。
工程５：多孔質素材の細孔径及び細孔分布を測定する工程。
工程６：抽出した温度条件において、目的ガス又はその他のガスのどちらか一方の分子径より大径の細孔を有し、かつ、他方の分子径より小径の細孔を有する多孔質素材を選択する工程。
工程７：抽出した温度条件と選択した多孔質素材から、目的ガスの分離を実施するための特定の多孔質素材と特定の温度条件を決定する工程。
工程８：特定の温度条件に保持したガス体を、特定の多孔質素材からなる分離手段に供給して、ガス体から目的ガスを分離する工程。
【請求項１７】
工程１の前工程として、ガス体から固形物，油分，汚染物を除去する前処理工程を行う請求項１６記載のガスの分離方法。
【発明の詳細な説明】
【技術分野】
【０００１】
本発明は、複数種類のガスや不純物を含有したガス体に含まれるガスの分子径を変化させて、ガス体から目的ガスを分離するためのガスの分離方法に関する。
【背景技術】
【０００２】
従来から、電子部品の洗浄、エアコンや冷蔵庫などの冷媒、スプレー剤等として多用されていたフロンガス類のＣＦＣ（クロロフルオロカーボン）類は、オゾン層を破壊する環境汚染物質であることが指摘されており、オゾン層破壊を防止するためのモントリオール議定書によって、その製造が中止された。フロンガス類のＨＣＦＣ（ハイドロクロロフルオロカーボン）類については、２０２０年に製造が中止される。また、消火剤として用いられているハロンガスについては、ハロン破壊処理ガイドラインが制定され、今後破壊が進んでいくと考えられる。また、代替フロンガスとして使用されているＰＦＣ類，ＳＦ６（六フッ化硫黄），ＨＦＣ（ハイドロフルオロカーボン）類は、オゾン層は破壊しないが、二酸化炭素を１とした場合の地球温暖化係数は、ＰＦＣ類のＣＦ４（四フッ化炭素）が６５００、ＳＦ６が２３９００と極端に高く、地球温暖化に大きな影響を与えている。そのため、ＰＦＣ類，ＳＦ６，ＨＦＣ類は京都議定書においても温暖化ガスに指定されており、排出が厳しく制限されている。
【０００３】
また、使用済みのオゾン層破壊ガスや地球温暖化ガス等（以下、「環境汚染ガス」という）の排出量も年々増加している。使用済みの環境汚染ガスは、ゴミ，水分，油分などの不純物を含有していたり、使用中に変性していたり、或いは複数種類のガスが混合していたりするため、そのままでは再使用に供することができない。そこで、従来、環境汚染ガスの殆んどは専ら無害化のために破壊処理や分解処理されているのが現状である。
【０００４】
一方において、近時は資源の枯渇化も問題視されており、環境汚染ガスの再資源化を図ることが重要視されてきている。そのため、排出された環境汚染ガスを無害化するとともに含有資源を回収して再使用することや、排出された環境汚染ガスから不純物や不要なガスを除去して、再使用可能に分離して再生することが無害化処理の次の課題となっている。
【０００５】
本発明者もフロンガスと溶媒としての水を混合したものを加熱して過熱蒸気とし、該過熱蒸気を所定の温度に加熱した常圧の反応装置内を所定の反応時間保持して通過させることにより、フロンガス等を分解処理する手段（特許文献１）等の過熱蒸気を使用した種々の分解手段を提供している。
【０００６】
更に、本発明者は回収フロンを液状態で取り出して蒸発器に送り込み、該蒸発器を加熱することにより、液状態の回収フロンをガス化し、ガス化した回収フロンを凝縮工程に送り込んで再び液化することにより、回収フロンから空気，油分，水分等の不純物を除去して蒸発浄化する回収フロンの再生方法や、２種類以上のフロンが混入している回収フロンを液状態で取り出して蒸発器に送り込み、該蒸発器を加熱することにより、液状態の回収フロンの内、より低沸点のフロンの構成比が大きい状態でガス化し、ガス化した回収フロンを凝縮工程に送り込んで再び液化することにより、２種類以上のフロンが混入している回収フロンから特定のフロンを回収して蒸留精製する回収フロンの再生方法を提供している（特許文献２）。
【先行技術文献】
【特許文献】
【０００７】
【特許文献１】特許第３２１９６８９号公報
【特許文献２】特許第３８１６０６６号公報
【発明の概要】
【発明が解決しようとする課題】
【０００８】
回収された環境汚染ガス、例えば機器の交換や故障時において回収されたフロンガス類の冷媒ガスには、機器の損耗に伴う金属粉や潤滑油の混入、或いは稀ではあるが使用中の温度変化などで変性した冷媒ガスが混合されており、又回収中に配管内のゴミ，水分，空気なども混入して回収される。更に、冷媒ガスの回収装置は、回収する冷媒ガスの種類ごとに専用の回収装置に交換されるわけではないため、回収装置内に残留している異種ガスが混入された状態で回収されている。そのため、回収された冷媒ガスはそのままの状態では再使用に供することができない。
【０００９】
フィルターによって異物を除去するとともに、特許文献２に示すような沸点の違いに着目して、蒸留或いは精留によってガスの分離を実行したとしても、再使用可能な純度までガス分離の精度を高めることは困難である。何故なら、ガスは沸点以下であっても平衡圧になるまで蒸発して存在するし、共沸現象が起きたりするためである。冷媒ガスにとって異種ガスの混入は冷却性能に直接的に大きな影響を与えるため、純度の維持は重大な課題である。また、半導体製造過程で使用されるドライエッチング剤であるＣＦ４に代表されるガスでは製品に与える影響は甚大であるため、更に純度維持は重要で厳密に管理されている。
【００１０】
よって、特許文献２に示す蒸留や精留を用いた冷媒ガスの分離手段では、異種ガスが混入している場合、これを除去して使用可能な純度まで精製するという問題を解決することができず、最も重要な純度を回復させることが難しいため、これらの分離手段は専ら異種ガスの混入が使用目的に応じた所定の基準値以下の場合に限定されている。よって、再使用されている冷媒ガスは、純度の要求が高くない極く一部のガスにとどまっているのが現状である。異種ガスの混入が基準値を超える冷媒ガスは破壊処理や分解処理されているのが一般的である。
【００１１】
このことは、冷媒ガス等の環境汚染ガスに限ることではなく、どのようなガスであっても一定の目的を達成するために使用するガスである以上、純度が下がると目的とする性能を維持することができなくなるため、それらの回収ガスの再使用は厳しく制限されている。
【００１２】
また、シリカゲル，活性アルミナ，ゼオライト等の吸着材を用いた分離手段も知られており、これらの吸着材を用いてガス中の水蒸気だけを選択的に吸着分離することは行われている。具体的には、極性のある水分子の特性を利用して、シリカゲルなどの親水性の強い吸着材を用いて分離吸着させる手段と、ゼオライトなどの水分子だけが通過可能な細孔を持つ吸着材を用いて水蒸気だけを吸着させる手段が知られている。
【００１３】
吸着材は多種類のものが提供されているが、その多くは多孔質であって細孔径の分布が広いため、広範囲のガスを吸着することはできるものの、多様なガスに汎用的に使用することが困難であり、使用可能で実用性の高い吸着材を自在に選択できる状況にない。また、既存の吸着材を使用して特定のガスを選択して吸着することはできない。なお、前記したように水分子の極性等のガスの特性を利用して吸着する手段は使用可能なガスが限定的である。
【００１４】
水蒸気の場合、水分子の直径は０．３ｎｍ程度であり、他のガスの分子直径に比べて少し小さいため、水分子のみが通過可能なサイズの細孔を有する多孔質素材、具体的にはゼオライトを選択することにより、水分子のみを選択して分離することが可能である。しかしながら、複数種類のガスや不純物を含有したガス体から目的ガスのみ分離するために、目的ガスのみを通過させ、或いは通過させない吸着材としての多孔質素材を得るためには、細孔径を０．０１ｎｍ〜０．０３ｎｍ程度のオーダーで自在に選択できる多孔質素材が必要となる。何故なら、ガスの分子直径は０．２ｎｍ〜２ｎｍと想定され、中でもフロンガス類の冷媒ガスの分子直径は、冷媒ガスの種類により０．３ｎｍから０．５ｎｍあたりまでの狭い範囲に密集して分布しているため、前記オーダーの径差を有する吸着材でなければ、目的ガスのみを選択吸着することができないためである。
【００１５】
ゼオライトは細孔径にばらつきがなく安定した細孔径を有する吸着材として注目され、天然のものも含めて２００種類程度が今日まで盛んに研究開発されてきたが、産業的に実用されているのは僅かに２０種類程度と少ない。そこで、市販されている代表的なゼオライトの構造コードによる種類と細孔径を表１に示す。表１において、ゼオライトの細孔径を短径×長径で表しており、均一な細孔径を複数有するものについては、それぞれの細孔径を記載してある。例えば、構造コードＥＤＩのゼオライトは「０．２０ｎｍ×０．３１ｎｍ」と「０．２８ｎｍ×０．３８ｎｍ」の２種類の細孔径からなる均一な細孔を有し、構造コードＬＴＡのゼオライトは、「０．４１ｎｍ×０．４１ｎｍ」の１種類の細孔径からなる均一な細孔を有する。
【００１６】
【表１】
0006475943.tif 000002
【００１７】
また、金属と有機リガンドが相互作用することで、多孔質の配位ネットワーク構造をもつ材料である金属有機構造体（ＭＯＦ：Metal Organic Frameworks）なども安定した細孔径をもつ物質として最近注目されている。しかしながら、金属有機構造体（以下、「ＭＯＦ」という）は未だ提供されている種類が少ない。そのため、前記したゼオライトやＭＯＦを使用したとしても細孔径を０．０１ｎｍ〜０．０３ｎｍ程度のオーダーで自在に選択することはできないため、既存の多孔質素材はいずれも多様なガスを吸着する吸着材として使用することができない。そのため、前記した既存の分離手段を利用して多様な分子径を有する目的ガスを純度を維持して分離することは困難である。
【００１８】
ゼオライトは、ガスの分子直径とほぼ同様の０．２ｎｍ〜２ｎｍの細孔径の範囲において均一な細孔を有している。そのため、ゼオライトが分離対象としてのガスの分子径に対応して０．０１ｎｍ〜０．０３ｎｍ程度のオーダーで自在に選択できる豊富な品揃えを有していれば、その中から分離基準となる細孔径を有するゼオライトを選択すればよいが実際はそうはなっていない。そこで、実用されている各種ゼオライトと、冷媒ガス及び製造業などで雰囲気ガスや原料ガスとして産業用途に使用されている代表的な産業用ガスの分子径を比較検討した。そのデータを表２に示すとともに、図１２にグラフ化して示す。ゼオライトとしては、細孔径が０．３３０ｎｍ〜０．４７０ｎｍの範囲に属している構造コードＲＨＯ，ＣＨＡ，ＭＷＷ，ＡＥＬ，ＬＴＡ，ＦＥＲ，ＴＯＮの７種類のゼオライト（以下、それぞれ「ゼオライトＲＨＯ」，「ゼオライトＣＨＡ」，「ゼオライトＭＷＷ」，「ゼオライトＡＥＬ」，「ゼオライトＬＴＡ」，「ゼオライトＦＥＲ」，「ゼオライトＴＯＮ」という）を使用した。なお、各ゼオライトの細孔径は、表１に示す短径を表示し、均一な細孔径を複数有する「ゼオライトＭＷＷ」及び「ゼオライトＦＥＲ」については、短径が最も大きい細孔径を表示している。これは、ガスの分子径は、後述するように球の直径として表わされるため、ガスの分子径が多孔質素材の細孔の短径より小さい場合は、ガスの分子は多孔質素材の細孔を通過でき、そうでない場合は、多孔質素材からの斥力により細孔を通過できないためである。
【００１９】
冷媒ガスとしては、ＨＣＦＣ（ハイドロクロロフルオロカーボン）であるＲ２２，ＨＦＣ（ハイドロフルオロカーボン）であるＲ３２，Ｒ１２５，Ｒ１３４ａ，Ｒ１４３ａの５種類の冷媒ガスを使用した。産業用ガスとしては、窒素（Ｎ２），酸素（Ｏ２），アルゴン（Ａｒ）等の１８種類のガスを使用した。なお、冷媒ガスの分子径は後述する図１１における０℃における分子径を使用し、その他のガスについては、移動現象論に関する書籍「Transport Phenomena」（R. Byron Bird ，Warren E. Stewart，Edwin N. Lightfoot 共著）から抜粋して使用した。
【００２０】
【表２】
0006475943.tif 000003
【００２１】
表２では、各種ゼオライトの細孔径及びガスの分子径を０．０１ｎｍのオーダーで分類し、図１２では各種ガスの分子径を小さいものから順に点グラフとして表示するとともに、ゼオライトの細孔径を横線で示した。表２及び図１２に示すように各種ガスの分子径は狭い範囲に密集しており、これらのガスをゼオライト、或いは他の多孔質素材を使用して分離するためには、ガスの分子径の中間の細孔径を有するゼオライト又は他の多孔質素材が必要となる。しかしながら、表２及び図１２に示すようにそのようなオーダーでゼオライトは提供されていないのが現実であり、ゼオライトに代わる他の多孔質素材も提供されていない。例えば、細孔径が０．４６ｎｍのゼオライトTONであれば、表２，図１２に示した全てのガスが通過してしまい、細孔径が０．３８ｎｍのゼオライトＣＨＡでは、分子径が０．３６８ｎｍの窒素より分子径が小さいガスは全て通過してしまい目的とするガスのみを分離することができない。
【００２２】
表２に示す細孔径の範囲（０．３３０ｎｍ〜０．４７０ｎｍ）においては掲示した７種類の構造コードを有するゼオライト以外に市販されているゼオライトは存在せず、又表１に示すように市販されているゼオライトそのものの数が少ない。よって、ガスの分子径が存在する０．２ｎｍ〜２ｎｍの範囲で、分離基準として使用でき、或いは吸着手段として利便性を有するために必要とされる０．０１ｎｍ〜０．０３ｎｍ程度のオーダーで自在に選択できる多孔質素材は存在していないため、複数のガスを含有するガス体から目的ガスを純度高く分離する方法やガスを吸着するための吸着材の汎用性を高めるための方法は未だ提供されていない。
【００２３】
そこで、本発明は上記した従来のガスの分離手段が有している課題を解決するために、回収ガスやその他のガス体に含まれるガスの分子径を変化させて、ガス体から、再使用可能な純度を維持した状態で目的ガスのみを分離することができるガスの分離方法を提供することを目的としている。
【課題を解決するための手段】
【００２４】
冷媒ガス等の各種ガス体から目的ガスのみを通過させるために必要とされる０．０１ｎｍ〜０．０３ｎｍ程度のオーダーで自在に選択できる多孔質素材が存在しない事実に基づけば、前記課題を解決するためには、分離手段として使用可能な多孔質素材の選択基準を緩和し、汎用性を高め、既存の多孔質素材を分離手段として使用可能とすることによって解決可能とすることが必要と考え、その研究に着手した。
【００２５】
ガスの分子が分離手段としての多孔質素材の細孔を通過することの可否は、多孔質素材の細孔径とガスの分子径との相対的な関係によって決定される。多孔質素材の細孔径は、ゼオライトやＭＯＦのように均一な細孔であっても、活性炭やシリカゲルのように一定の分布幅を有する細孔であっても、その細孔径及び分布は多孔質素材毎に特定されており、測定することが可能である。図１３はゼオライトの細孔径と他の多孔質素材の細孔径の分布の一例を示すグラフである。図において、２１，２２，２３，２４は、それぞれ均一な細孔径０．２８ｎｍ，０．４ｎｍ，０．４６ｎｍ，０．７４ｎｍを有して市販されているゼオライトＥＤＩ，ゼオライトＡＥＬ，ゼオライトＴＯＮ，ゼオライトＦＡＵを示している。一方、２５，２６は一定の細孔分布を有する他の多孔質素材を示しており、例えば多孔質素材２５は細孔径が０．３ｎｍ〜０．６ｎｍの範囲に分布しており、多孔質素材２６は細孔径が０．６ｎｍ〜１．４ｎｍの範囲に分布している。多孔質素材に関する研究は日々進化しており、近時は限られた狭い範囲の分子径分布を有する多孔質素材、例えば分子ふるい炭素も提供されている。また、既存のシリカゲル，活性アルミナ，アルミノリン酸塩型モレキュラーシープ，多孔性シリカ，イオン交換樹脂等において狭い範囲の分子径分布を有する素材の開発が期待されているところである。
【００２６】
ガスの分子が多孔質素材の細孔を通過することの可否は、通過量や通過効率を考慮しなければ、多孔質素材にガスの分子径よりも大きい細孔が存在するか否かである。多孔質素材の細孔径及び分布は多孔質素材毎に特定されるため、専らガスの分子の直径に左右されることとなる。そこで、ガスの分子径についての知見を得るために、気体分子間の位置エネルギーＵ（ポテンシャル）を数式を用いて近似的に表し、平均自由工程、拡散係数等の気体分子の輸送現象を考える場合に必要な気体分子の直径を与える経験的モデルであるレナード−ジョーンズ・ポテンシャル（Lennard-Jones・potential）に着目し、窒素（Ｎ２）を例として分子間の距離Ｒについて検証を行った。
【００２７】
レナードジョーンズは気体分子間に働く力は、気体分子間の距離Ｒが大きいと０であり、充分に小さいと斥力となり、適当な大きさだと引力（ファン・デル・ワールス力）となるため、気体分子間の位置エネルギーＵ（ポテンシャル）はＲの関数で表せると考え、下記（１）式なる仮説を提案した。
【００２８】
【数１】
0006475943.tif 000004
【００２９】
（１）式において、ｍ＝１２，ｎ＝６  とした場合の値が実験値に適合するとしてよく用いられており（１２，６）−ポテンシャルと呼ばれて下記（２）式で表される。（ε、σ）はレナードジョーンズパラメータであり、εはポテンシャルの最小値を表し、σはＵ＝０の場合の分子間の距離を表している。σの値は、平均自由行程、拡散係数等を求める場合の分子直径として一般に用いられる。
【００３０】
【数２】
0006475943.tif 000005
【００３１】
窒素ガスについてのε、σの値はレナードジョーンズパラメータより、ε=0.00789eV,σ=0.368nmで与えられているため、これを（２）式に代入し、得られたポテンシャルを図１８に示す。
【００３２】
一方で、分子の運動エネルギーの目安を ｋＴ（ｋはボルツマン定数、Tは絶対温度）とすると、例えば温度３００Ｋの時のＵを求めると次の通りである。
U＝ｋT＝8.6171×10-5×300
次に、この値を（２）式に代入してσ300を求めると［σ300＝0.936σ］となる。よって、元の衝突距離（分子直径）より、約７％ほど小さくなっている。これを図示すると図１９に示すようになる。
【００３３】
以上のことから、ガスの分子の衝突距離σ、即ち分子径ｄは温度条件によって変化するとの知見を得た。図１４はポテンシャルエネルギーのみによるガスの分子ｎの衝突距離σ１（分子径ｄ１）を表す模式図であり、図１５は温度３００Ｋの時のガスの分子ｎの衝突距離σ２（分子径ｄ２）を表している。なお、図において、ガスの分子ｎの中心は回転中心を、内側の円は回転半径を外側の円は電子雲の存在を模式的に表している。前記した窒素の例では、σ２（ｄ２）はσ１（ｄ１）に比べて、７％程減少している。これは、熱エネルギーが運動エネルギーに変換され分子速度が速くなり衝突の際、斥力に逆らって原子核に接近できる距離が近くなると考えられる。そこで、ガスの分子ｎが、ｄ２より大きくてｄ１より小さい細孔３０ａを有する多孔質素材３０を通過しようとする場合を模式的に表すと、ガスの分子ｎの分子径がｄ１の場合は図１６に示すように、ガスの分子ｎは斥力で跳ね返されて通過できないが、ガスの分子ｎの分子径がｄ２の場合は図１７に示すように弾力的に抜けることができる。即ち、同じガスの分子ｎであっても、その分子径ｄは温度によって変化するのである。なお、多孔質素材３０の表面部分には、束縛程度が少ない電子が存在するため、気体に比べ少なくはなるが電子雲が存在するため、外側部分はこの電子雲を表している。
【００３４】
前記検証で使用したレナード−ジョーンズ・ポテンシャルは経験的モデルに基づく仮定であるとともに、温度，圧力などの関係についても明確にされていないが、分子間の位置エネルギー（Ｕ）＝０の場合の分子間の距離σは、レナードジョーンズパラメータとして与えられている。
【００３５】
ガスの分子径は一般的に粘性係数、熱伝導係数を実測することによって知ることができる。マックスウエルは分子を剛体球と仮定したうえで、粘性係数を分子動力学から下記(３)式となることを示した。
【００３６】
【数３】
0006475943.tif 000006
【００３７】
分子速度ａは１原子分子、２原子分子の場合、マックスウエル速度分布における分子平均速度を用いて分子径を求めるとレナードジョーンズパラメータの値や、分子容、沸点などから求めた値と近い値を示す知見を得たため、分子平均速度をそのまま用いることとし、分子平均速度は下記（４）式と表せる。この式は粘性係数が絶対温度の平方根に比例することを示しており、この温度における分子平均速度で定義されている。このことは、１原子分子、２原子分子は仮定通り、かなり剛体球に近い弾性体であることを示している。
【００３８】
【数４】
0006475943.tif 000007
【００３９】
多原子分子の場合、音速を分子速度ａとして求めた分子径が先に述べた一般的に用いられている分子径によく適合する知見を経験的に得たことから下記（５）式で示す音速を用いて分子径を求める。
【００４０】
【数５】
0006475943.tif 000008
【００４１】
（５）式において、
0006475943.tif 000009
はマックスウエルによる２乗平均速度であり、下記（６）式で表され、音速と密接な関係にあることがわかる。
【００４２】
【数６】
0006475943.tif 000010
【００４３】
また、γは比熱比でγ＝Ｃｐ／ＣｖでＣｐは定圧比熱、Ｃｖは定容比熱であり実測しても求められるが、分子の自由度からも求めることができ、自由度をＦとすると下記（７）式となる。多原子分子の場合自由度６であるからγ＝８／６＝１．３３３となる。この値は常温付近では温度に依存しないことが確認されている。これらにより分子径ｄは粘性係数を測定すれば下記（８）式から求めることができる。
【００４４】
【数７】
0006475943.tif 000011
【００４５】
【数８】
0006475943.tif 000012
【００４６】
多原子分子は剛体球とはみなせず弾性をもつ性状であると推定される。音の伝搬は分子が衝突を繰り返すことにより伝搬されるから、この伝搬速度（音速）は分子の弾性的性状、すなわち粘性を包含した結果の速度であると考えられるから、音速を用いることに十分な合理性があると考えられる。一方、熱伝導度から求める場合は下記（９）式によってκを計測すれば同様にしてｄを求めることができる。
【００４７】
【数９】
0006475943.tif 000013
【００４８】
冷媒ガスについては実測した粘性係数が示されているため、その一例としてＨＣＦＣ（ハイドロクロロフルオロカーボン）であるＲ２２，ＨＦＣ（ハイドロフルオロカーボン）であるＲ３２，Ｒ１２５，Ｒ１３４ａ，Ｒ１４３ａの５種類のガスの粘性係数を表３に示す。この表３をグラフ化したものが図１０である。表３，図１０に示すように前記５種類の冷媒ガスの粘性係数は温度によって変化していることが判る。
【００４９】
【表３】
0006475943.tif 000014
【００５０】
表３に示す粘性係数に基づき、Ｒ３２，Ｒ１２５，Ｒ１３４ａ，Ｒ１４３ａ，Ｒ２２の５種類のガスについて−３０℃〜５０℃までの温度範囲において１０℃毎の分子径を前記した計算方法に従って計算した。その結果を表４に示す。この表４をグラフ化したものが図１１である。
【００５１】
【表４】
0006475943.tif 000015
【００５２】
表４，図１１に示すように、例えば、Ｒ２２では、−３０℃〜５０℃の温度範囲において分子直径が０．４３ｎｍ〜０．３９ｎｍの範囲で連続的に変化しており、変化幅は０．０３９２ｎｍである。同様に、Ｒ１４３ａでは、０．４５５ｎｍ〜０．３９５ｎｍの範囲で連続的に変化しており、変化幅は０．０５９９ｎｍである。温度条件を更に変化させれば、分子径も更に変化すると推測される。これらの結果から、冷媒ガスの分子直径は、温度の影響を受けて変化する。なお、数式の導出過程から、圧力の影響は殆ど受けないことがわかる。したがって、ガスの分子径は温度と粘性係数を計測することによって算出できる。
【００５３】
よって、温度によってガスの分子間距離、即ち分子径が変化するのであれば、例えば常温或いは特定の温度では多孔質素材の細孔径の最大値がガスの分子径を下回るため、ガスの分子が細孔を通過できない多孔質素材であっても、ガスの温度を変更することによってガスの分子径を変化させることによって、同じ多孔質素材であっても細孔径の最大値がガスの分子径を上回るようになり、ガスの分子が多孔質素材の細孔を通過できることとなる。また、逆にガスの温度条件を変更することによって、即ちガスの分子径が変化することによって、多孔質素材の細孔を通過できていたガスの分子が通過できなくなる。
【００５４】
そこで、本発明者は従来、再使用を可能とする純度の高いガスの分離のためには、分離手段として、０．０１ｎｍ〜０．０３ｎｍ程度のオーダーで自在に選択できる多孔質素材が必要であるところ、ガスの分子径を温度条件によって一定の範囲で変化させることによって、使用可能な多孔質素材の選択基準を緩和し、多孔質素材の汎用性を高めることによって、従来の課題を解決する本発明を完成した。
【００５５】
本発明は、分離対象としての目的ガスを含む複数のガスを含有するガス体を多孔質素材からなる分離手段に供給し、目的ガスのみを多孔質素材の細孔を通過させ、又は通過させないことによって、ガス体から目的ガスを分離するガスの分離方法であって、ガス体の温度を、特定の温度条件に変更することによって、ガス体に含まれる目的ガス又はその他のガスのどちらか一方の分子径が多孔質素材の細孔径より大径に、かつ、他方の分子径が多孔質素材の細孔径より小径となるように変化させるガスの分離方法を基本として提供する。そして、ガス体の温度をガス体に含まれるガスが変質しない温度範囲で変更する手段、ガス体の温度を、−７０℃〜３００℃の温度範囲において変更する手段、及びガス体中のガスの分子径を、常温の分子径を基準として±０．０１ｎｍ〜０．１ｎｍの範囲で変化させる手段を提供する。
【００５６】
そして、前記温度条件及び選択した多孔質素材から、目的ガスの分離を実施するための特定の温度条件と特定の多孔質素材を決定する手段を提供する。
【００５７】
そして、目的ガスと、その他のガスの分子径が０．０１ｎｍ以上離間している手段、細孔径が均一サイズに特定された多孔質素材を使用する手段、細孔径が一定範囲に分布している多孔質素材を使用し、細孔分布の上限が、目的ガス又はその他のガスのどちらか一方の分子径より大径であって、かつ、他方の分子径より小径である多孔質素材を使用する手段及び０．２ｎｍ〜２ｎｍの範囲の細孔径を有する多孔質素材を使用する手段を提供する。
【００５８】
更に、多孔質素材の原料がゼオライト，ＭＯＦ又は分子ふるい炭素を原料として形成された手段、ガス体が、クロロフルオロカーボン（ＣＦＣ）類，ハイドロクロロフルオロカーボン（ＨＣＦＣ）類，ハイドロフルオロカーボン（ＨＦＣ）類，テトラフルオロメタン（ＣＦ４）を含むパーフルオロカーボン（ＰＦＣ）類，六フッ化硫黄（ＳＦ６），ハロン類，四塩化炭素（ＣＣｌ４ ），トリクロロエタン，メタン，臭化メチル，ヘリウム，窒素酸化物（ＮＯｘ），二酸化炭素（ＣＯ２），硫黄酸化物（ＳＯｘ），水素（Ｈ２），窒素（Ｎ２），酸素（Ｏ２），アルゴン（Ａｒ）から選択された１又は複数のガスを含んでいる手段を提供する。
【００５９】
そして、分離手段が多孔質素材の分離膜からなる手段、目的ガスのみが分離膜を通過すること、又は通過しないことにより、ガス体を目的ガスとその他のガスに分離する手段、分離手段が多孔質素材の吸着材からなる手段、及び目的ガスのみを吸着材の孔を通過させて、吸着材に吸着させることによって、又は目的ガスのみを吸着材の孔を通過させないことによって、ガス体から目的ガスを分離する手段を提供する。
【００６０】
また、前記したガスの分離方法であって、下記の工程１〜工程８を順次行うことを特徴とするガスの分離方法を提供する。
工程１：ガス体の成分を分析する工程。
工程２：温度条件の変更に伴うガス体に含まれるガスの粘性係数を測定する工程。
工程３：測定した粘性係数から、温度条件の変更に伴うガス体の分子径を算出する工程。
工程４：ガス体中の分離対象である目的ガスと、その他のガスの分子径が一定以上離間している温度条件を抽出する工程。
工程５：多孔質素材の細孔径及び細孔分布を測定する工程。
工程６：抽出した温度条件において、目的ガス又はその他のガスのどちらか一方の分子径より大径の細孔を有し、かつ、他方の分子径より小径の細孔を有する多孔質素材を選択する工程。
工程７：抽出した温度条件と選択した多孔質素材から、目的ガスの分離を実施するための特定の多孔質素材と特定の温度条件を決定する工程。
工程８：特定の温度条件に保持したガス体を、特定の多孔質素材からなる分離手段に供給して、ガス体から目的ガスを分離する工程。
【００６１】
更に、工程１の前工程として、ガス体から固形物，油分，汚染物を除去する前処理工程を行う手段を提供する。
【発明の効果】
【００６２】
以上記載した本発明によれば、ガスの分子径を温度条件によって一定範囲で変化させることができるため、ガスの吸着や分離のために使用する多孔質素材に汎用性を付与することができ、広範囲のガスに対応することが可能となる。即ち、本発明によって、従来では処理できなかったガスを既存の多孔質素材を使用して処理できるため、混合ガスの分離や不要なガスの除去、必要なガスの選択的な分離・再利用、ガスを多孔質素材に吸着させることによるガス貯蔵の効率化等が可能となる。
【００６３】
何より、ガスの分離手段として使用可能な多孔質素材の選択基準を緩和すること、具体的には再使用を可能とする純度の高いガスの分離のためには、分離手段として、０．０１ｎｍ〜０．０３ｎｍ程度のオーダーの多孔質素材が必要であるところ、そのオーダーを１桁緩和して０．２ｎｍ〜２ｎｍの範囲の細孔径を有する既存の多孔質素材を使用可能とすることができる。そのため、人工的に製造された高価な合成ゼオライトよりも安価に得られるものの種類が僅かであるため、分離手段として使用することが困難であった天然のゼオライトを分離手段として使用する途を開くことができる。
【００６４】
そして、温度条件を変更することによってガスの分子径を変化させることを可能とした結果、分離作業のハンドリングがよく、再使用を前提とした純度の高いガスの分離を実用レベルで実現することができる。しかも、目的ガスが分離手段を通過する方法によっても、又は通過しない方法によっても分離することができる。
【００６５】
また、分離手段としての多孔質素材に特に限定はなく、ゼオライトのように均一な細孔径を有する素材はもちろん、細孔径が一定の分布範囲を有する素材であっても、ガス体中の分離対象である目的ガスと、その他のガスの分子径を一定以上離間させる温度条件において、ガス体中の目的ガス又はその他のガスのどちらか一方の分子径より大径の細孔を有し、かつ、他方の分子径より小径の細孔を有すれば使用可能である。そのため、使用する多孔質素材の選択が容易であるとともに、その幅が広がるため、最適の多孔質素材を選択することが容易である。よって、本発明によれば、複数の多孔質素材を使用して、複数種類のガスや不純物を含有したガス体から目的ガスを再使用可能な純度を維持して分離することができる。
【００６６】
多孔質素材を吸着材として使用し、本発明によって温度条件を変更することによってガスの分子径を小さく変化させて、従来吸着できなかったガスを吸着可能とし、かつ、貯蔵する際にも温度条件を変更することによってガスの分子径を大きくすることで脱着を抑制することが可能となるため、多孔質素材をガスの貯蔵に使用することが可能となる。また、多孔質素材を分離膜として使用することにより、吸着・脱着を介さず、多孔質素材の細孔をガスが通過することだけで分離が可能となる。多孔質素材からなる分離膜は製造が困難なことから、限られた多孔質素材しか用いられておらず、適用可能なガスの種類が限られていたが、本発明によって適用可能なガスの範囲を広げることができる。
【図面の簡単な説明】
【００６７】
【図１】本発明にかかるガスの分離方法を示す工程説明図。
【図２】ガスの分離工程を示す説明図。
【図３】ガスの分離方法の実施例を示す説明図。
【図４】ガスの分離方法の原理を示す説明図。
【図５】ガスの分離方法の原理を示す説明図。
【図６】ガスの分離方法の原理を示す説明図。
【図７】ガスの分離方法の原理を示す説明図。
【図８】ガスの分離方法の原理を示す説明図。
【図９】ガスの分離方法の原理を示す説明図。
【図１０】温度変更による粘性係数の変化を示すグラフ。
【図１１】温度変更によるガスの分子径の変化を示すグラフ。
【図１２】ゼオライトの細孔径と代表的なガスの分子径の分布を示すグラフ。
【図１３】吸着材の細孔径とその分布を示すグラフ。
【図１４】ガスの分子径を表す模式図。
【図１５】ガスの分子径を表す模式図。
【図１６】ガス分子と細孔の関係を示す模式図。
【図１７】ガス分子と細孔の関係を示す模式図。
【図１８】窒素の分子間の位置エネルギーを示すグラフ。
【図１９】窒素の分子間の位置エネルギーを示すグラフ。
【発明を実施するための形態】
【００６８】
以下、本発明にかかるガスの分離方法の実施形態を図面に基づいて説明する。本発明は、複数種類のガスや不純物を含有したガス体に含まれるガスの分子径を変化させることにより、ガス体から分離対象としての目的ガスを分離するものであり、特には目的ガスのみを再使用可能な程度の純度を維持して分離するものである。
【００６９】
本発明が対象とするガス体を構成するガスには、沸点が常温以下であれば特に限定はなく、製造業などで雰囲気ガスや原料ガスとして使用されている産業用ガス，フロンガス等の冷媒ガス，炭酸ガス等の環境ガス，ヘリウム等の希少ガス，水素などの燃料ガス等が対象となる。例えば、クロロフルオロカーボン（ＣＦＣ）類，ハイドロクロロフルオロカーボン（ＨＣＦＣ）類，ハイドロフルオロカーボン（ＨＦＣ）類，テトラフルオロメタン（ＣＦ４）を含むパーフルオロカーボン（ＰＦＣ）類，六フッ化硫黄（ＳＦ６），ハロン類，四塩化炭素（ＣＣｌ４ ），トリクロロエタン，メタン，臭化メチル，ヘリウム，窒素酸化物（ＮＯｘ），二酸化炭素（ＣＯ２），硫黄酸化物（ＳＯｘ），水素（Ｈ２），窒素（Ｎ２），酸素（Ｏ２），アルゴン（Ａｒ）等であり、ガス体はこれらのガスから選択された１又は複数のガスを含んでいればよい。なお、ガス体は、ガス以外にゴミ，水分，油分などの不純物を含有していてもよい。具体的には、複数のガスが混合された回収フロンガスのガス体等である。
【００７０】
本発明における目的ガスとは、ガス体に含まれているガスであって、分離手段による分離対象となるガスをいい、分離手段を通過することによって、又は通過しないことによってガス体から分離されるガスをいう。なお、再使用を目指すガスであるか、再使用のために除去されるガスであるかは問わない。
【００７１】
本発明では、分離手段として多孔質素材を使用する。多孔質素材の細孔径そのものには特に限定はないが、分離対象としてのガスの分子径が概ね０．２ｎｍ〜２ｎｍの範囲にあることから、必然的に０．２ｎｍ〜２ｎｍの範囲の細孔径を有する多孔質素材を使用する。従来、多孔質素材からなる分離手段を使用して、０．３ｎｍ〜０．５ｎｍの狭い範囲に分子径が密集して分布している冷媒ガス等の各種ガスを再使用可能な純度を維持して分離するためには、分離手段としての多孔質素材の細孔径を０．０１ｎｍ〜０．０３ｎｍ程度のオーダーで自在に選択することが求められるが、本発明では多孔質素材の細孔径に求められるオーダーを、０．０１ｎｍから０．１ｎｍと１桁緩和させることができ、前記した０．２ｎｍ〜２ｎｍの範囲の細孔径を有する多孔質素材の中から容易に選択することが可能である。本発明の特徴の１つは吸着材として使用する多孔質素材の細孔径に求められるサイズのオーダーを緩和することによって、前記した本発明の課題解決を実現可能としたことにある。
【００７２】
多孔質素材としては、前記した条件を具備するものであれば特に限定はない。具体的には、ゼオライト，ＭＯＦを原料として形成された多孔質素材のように、均一な孔径の細孔を有する素材を使用することができる。なお、ゼオライトにはそれぞれ均一な孔径の細孔を複数有するものも存在するが、その最大の細孔径を使用すれば単一の細孔径を有するものと同様に使用することができる。
【００７３】
また、多孔質素材としては、細孔径の上限又は下限がガスの分子径の分布範囲である０．２ｎｍ〜２ｎｍの範囲内にあれば、ガス分子の大きさに応じてガスの分子を分離する性質を有する分子ふるい炭素を原料として形成された多孔質素材のように一定の細孔分布を有するものであってもよい。即ち、多孔質素材は前記したものに限定されるわけではなく、細孔径の上限又は下限が０．２ｎｍ〜２ｎｍの範囲内のものであれば、どのような素材であっても使用可能である。
【００７４】
この多孔質素材は、一例として、分離膜として提供される。分離膜とは、ガス分子の大きさを利用して、ガスを選択的に通過させることによって分離させる膜であり、分離膜を通過させること、又は通過させないことにより、ガス体を目的ガスとその他のガスに分離する膜である。
【００７５】
また、多孔質素材は、他例としては吸着材として提供される。吸着材とは、固体の内部形成された細孔により、内部表面積を増加させ、細孔を通過したガス分子を細孔内に吸着させる素材であり、目的ガスのみを吸着材の細孔を通過させて、吸着材に吸着させることによって、又は目的ガスのみを吸着材の細孔を通過させないことによって、ガス体から目的ガスを分離する素材である。
【００７６】
本発明では、複数のガスを含有するガス体の温度を変更することによって、ガスの分子径を変化させ、常温の分子径を基準として±０．０１ｎｍ〜０．１ｎｍの範囲で変化させる。温度条件としては、ガス体に含まれるガスが変質しない温度範囲であればよく、具体的には−７０℃〜３００℃の温度範囲、より好ましくは−５０℃〜１００℃の温度範囲において変更することが適当である。前記したようにガスの分子径は粘性係数によって算出でき、又粘性係数は温度によって異なるため、分子径が温度のみを関数として求めること、即ち、温度条件によって分子径を一定範囲内において変化させることを本発明の特徴の一つとしている。
【００７７】
更に、本発明はガス体中のガスの分子径を変化させてガス体中の分離対象である目的ガスと、その他のガスの分子径の変化状況を知得し、目的ガスとその他のガスの分子径が重複しない温度条件において、目的ガス又はその他のガスのどちらか一方の分子径より大径の細孔を有し、かつ、他方の分子径より小径の細孔を有する多孔質素材を選択し、前記温度条件に保持したガス体を、前記多孔質素材からなる分離手段に供給することによって、目的ガスが、分離手段を通過することによって、又は通過しないことによってガス体から目的ガスのみを分離手段を介して分離することを特徴の一つとしている。
【００７８】
目的ガスとその他のガスの分子径が重複しない範囲とは、文字通り目的ガスとその他のガスの分子径が同一ではない範囲をいう。本発明では前記重複しない範囲の中で、多孔質素材の細孔分布の上限が、目的ガス又はその他のガスの分子径のいずれか一方より小さい範囲を使用する。多孔質素材の細孔分布の上限より大きい分子径を有する目的ガス又はその他のガスは多孔質素材の細孔を通過できない。即ち、論理的には多孔質素材の細孔径よりもガスの分子径が小さい場合、そのガスは多孔質素材の細孔に取り込まれ、多孔質素材の細孔径よりガスの分子径が大きい場合、若しくは等しい場合は、そのガスは取り込まれない。例えば、多孔質素材として、ゼオライトＴＯＮ（細孔径：０．４６ｎｍ×０．５７ｎｍ）を例に取ると、その短径０．４６ｎｍよりガスの分子径が小さい場合、そのガスはゼオライトＴＯＮの細孔に取り込まれ、短径０．４６ｎｍよりガスの分子径が大きい場合、若しくは等しい場合は、そのガスはゼオライトＴＯＮに取り込まれないこととなる。
【００７９】
よって、目的ガスとその他のガスの分子径が重複しない範囲は、目的ガスとその他のガスの分子径が僅かでも異なっていればよい。また、目的ガス及びその他のガスの分子径と多孔質素材の細孔径は、「目的ガスの分子径＜多孔質素材の細孔径≦その他のガスの分子径」であれば、多孔質素材の細孔に目的ガスが取り込まれることとなる。
【００８０】
しかしながら、多孔質素材の細孔径とガスの分子径との差が０．０１ｎｍ未満といった僅差な場合には、ガスの分子径が多孔質素材の細孔径より大きいと計算された場合でもそのガスが通過したり、又その逆に小さいと計算された場合でも通過しない場合が考えられる。これは、ガスの粘性係数の測定方法の違いや、測定誤差によりその分子径にも僅かな誤差が存在するためである。よって、このようにガスの分子径と多孔質素材の細孔径との差が僅差の場合は、分離試験を実施して温度条件や分離の可否を確認する必要があり、その結果に基づいて採否を決定することとなる。
【００８１】
そのため、好ましくは多孔質素材の細孔径とガスの分子径の離間距離はガスの種類にかかわらず、汎用的に分離可能であると考えられる０．０１ｎｍ以上、より好ましくは０．０３ｎｍ以上となるように多孔質素材や温度を選択することが望ましい。また、選択した多孔質素材、或いは選択可能な多孔質素材が複数存在する場合にも、目的ガスの分離を実施するための特定の多孔質素材を選択する。選択する多孔質素材は、多孔質素材の細孔を通過させるガスの最大分子径が、多孔質素材の細孔分布の上限以下となるものとする。多孔質素材の細孔径は、０．０１ｎｍ以上離間している目的ガスとその他のガスの分子径の中間であることが好ましく、そのためには目的ガス及びその他のガスの分子径と０．００５ｎｍ以上離間していることが好ましい。
【００８２】
目的ガスとその他のガスの分子径が一定以上離間している温度条件に幅がある場合には、目的ガスの分離を実施するための特定の温度条件を選択する。目的ガスとその他のガスの温度差が重要であり、より温度差が大きい方がよく、少なくとも３℃以上あることが好ましい。これは多孔質素材の細孔にガスの分子が取り込まれる作業時には吸着熱により温度が高くなる方向に変化しようとし、作業時の温度が上昇方向に変化するため、目的ガスとその他のガスの温度差が少ないと、冷却手段を施したとしてもより厳密な制御が必要となるためである。そのため、安定したガスの分離作業を行うためには、目的ガスとその他のガスの分子径が０．０１ｎｍ以上、より好ましくは０．０３ｎｍ以上離間している温度領域において、目的ガスとその他のガスの温度差ができるだけ大きい領域、具体的には３℃以上の温度差、好ましくは５℃以上の温度差を有する領域を設定温度とすることが適当である。
【００８３】
上記した本発明にかかるガスの分離方法の原理について、図４〜図９を用いて説明する。図４、図６、図８は縦軸を分子径及び細孔径（ｎｍ）、横軸を温度（℃）としてガス体を構成する複数のガスＸ，Ｙ，Ｚの−５０度〜９０℃の温度範囲におけるガスの分子径の変化及び多孔質素材α，β又はγの細孔分布を表しており、図５、図７、図９は縦軸を分布割合（％）、横軸を分子径及び細孔径（ｎｍ）としたガスＸ，Ｙ，Ｚの温度により変化するガスの分子径の範囲及び多孔質素材α，β又はγの細孔径の分布を表している。
【００８４】
−５０℃，０℃，３０℃，９０℃の温度条件におけるガスＸ，Ｙ，Ｚの分子径はそれぞれ表５に示すとおりである。なお、ガスＸ，Ｙ，Ｚ及び多孔質素材α，β又はγは、いずれも本発明の分離原理を示すための例示である。
【００８５】
【表５】
0006475943.tif 000016
【００８６】
図４、図５に基づき、９０度を超えると変質するガスＸ，Ｙ，Ｚからなるガス体から、分離手段として細孔径が０．２５ｎｍ〜０．３５ｎｍの範囲に分布している多孔質素材αを使用し、目的ガスとしてガスＸを分離することを課題とするケースについて説明する。ガスＸ，Ｙ，Ｚの温度をガスが変質しない温度範囲である−５０℃〜９０℃の温度範囲において変更することによってガスＸ，Ｙ，Ｚの分子径を変化させて、目的ガスＸとその他のガスＹ，Ｚの分子径の変化状況を知得する。表５に示すようにガスＸ，Ｙ，Ｚは、それぞれ−５０℃における分子径０．４６ｎｍ，０．６９ｎｍ，０．８６ｎｍから９０℃における分子径０．３０ｎｍ，０．４５ｎｍ，０．７０ｎｍに温度条件によって変化している。目的ガスＸの分子径は温度条件が同一であればガスＹ，Ｚより小さいため、いずれの温度領域においても目的ガスＸとその他のガスＹ，Ｚの分子径が重複していない。そこで、多孔質素材αの細孔が、目的ガスＸの分子径より大径であって、かつ、他のガスＹ，Ｚの分子径より小径となる温度条件を図４から探ると３０℃以上であれば充足することが判る。また、どの温度領域においてもガスＸとガスＹとの分子径は０．０１ｎｍ以上離間している。そこで、３０℃以上に保持したガスＸ，Ｙ，Ｚを多孔質素材αに供給すれば、目的ガスＸのみが多孔質素材αの細孔を通過して、吸着或いは分離されるため、ガスＸ，Ｙ，Ｚから目的ガスＸのみを分離することができる。
【００８７】
なお、多孔質素材αの細孔の最大径が目的ガスＸの分子径を上回っていれば、目的ガスＸは多孔質素材αの細孔を通過することが可能であるため、ガスＸ，Ｙ，Ｚから目的ガスＸを分離することは可能である。しかしながら、細孔の分布形状は通過量、即ち分離効率に影響する。例えば、図５に示すような分布形状の細孔を有する多孔質素材αは、図４に示すように細孔径が目的ガスＸの分子径を上回る３０℃付近から目的ガスＸが多孔質素材αの細孔を通過することが可能となるが、３０℃付近の細孔径の分布量は少ないため、通過する目的ガスＸの量が少なくなり、その他の条件が同じ場合において細孔径の分布量が多い場合と同等の通過量を得るためには、大量の多孔質素材αを必要とすることとなる。
【００８８】
そのため、例えば５０℃まで温度を上げると、目的ガスＸの分子径がより小さくなり、細孔分布の上限から５０℃での細孔径までに分布している細孔全てを通過可能となる。そのため、ガスＸの通過量が格段に多くなり、効率的に目的ガスＸを分離することができる。つまり、目的ガスＸの分子径より大きい細孔の分布量が多くなる５０℃以上、より好ましくは９０℃で分離作業をおこなう方が分離効率はよい。よって、多孔質素材αのように細孔分布が明確にひとつのピークを示す場合、目的ガスＸのガスの分子径が、多孔質素材αの細孔分布の分布幅をより多く利用できる温度条件で分離作業をおこなうことが好ましい。
【００８９】
次に、細孔径が０．３ｎｍ〜０．６ｎｍの範囲に分布している多孔質素材βを使用して前記したガスＸ，Ｙ，Ｚから、ガスＸを目的ガスとして分離する例を図６，図７に基づいて説明する。ガスＸ，Ｙ，Ｚは、いずれの温度領域においてもそれぞれのガスの分子径が重複していない。そこで、多孔質素材βの細孔が、目的ガスＸの分子径より大径であって、かつ、他のガスＹ，Ｚの分子径より小径となる温度条件を図６から探ると０℃より低い温度であれば充足することが判る。また、どの温度領域においても、ガスＸとガスＹとの分子径は０．０１ｎｍ以上離間している。そこで、０℃より下の温度、例えば−３０℃以下に保持したガスＸ，Ｙ，Ｚを多孔質素材βに供給すれば、目的ガスＸのみが多孔質素材βの細孔を通過して、吸着或いは分離されるため、ガスＸ，Ｙ，Ｚから目的ガスＸのみを分離することができる。
【００９０】
同様にして、多孔質素材βを使用して、ガスＺを目的ガスとして分離する例を図６、図７に基づいて説明する。多孔質素材βの細孔が、目的ガスＺの分子径より小径であって、かつ、他のガスＸ，Ｙの分子径より大径となる温度条件を図６から探ると０℃より高い温度であれば充足することが判る。また、どの温度領域においてもガスＺとガスＹとの分子径は０．０１ｎｍ以上離間している。そこで、０℃より高い温度、例えば５０℃に保持したガスＸ，Ｙ，Ｚを多孔質素材βに供給すれば、ガスＸ，Ｙの２つのガスが多孔質素材βの細孔を通過して、吸着或いは分離されるため、目的ガスＺのみが残ることにより、目的ガスＺを分離することができる。
【００９１】
次に、細孔径が０．６ｎｍ〜１．４ｎｍの範囲に分布している多孔質素材γを使用して前記したガスＸ，Ｙ，Ｚから、ガスＸ，Ｙ，Ｚのいずれかのガスを目的ガスとして分離する例を図８，図９に基づいて説明する。ガスＸ，Ｙ，Ｚは、いずれの温度領域においてもそれぞれのガスの分子径が重複していない。しかしながら、多孔質素材γの細孔の最大径は、図８に示すように、いずれの温度領域においても、ガスＸ，Ｙ，Ｚの分子径より大きい。
【００９２】
よって、多孔質素材γは、ガス体中の分離対象である目的ガスと、その他のガスの分子径が一定以上離間している温度条件において、目的ガス又はその他のガスのどちらか一方の分子径より大径の細孔を有し、かつ、他方の分子径より小径の細孔を有するという本件発明の多孔質素材の要件を満たしていない。そのため、多孔質素材γでは、如何にガスＸ，Ｙ，Ｚの温度条件を変更したとしてもガスＸ，Ｙ，Ｚを分離することはできない。よって、ガスＸ，Ｙ，Ｚを分離するためには、前記他の条件に合致した多孔質素材、例えば多孔質素材α又はβを選択する必要がある。
【００９３】
上記例では、細孔径が一定の分布を有する多孔質素材α，β，γを使用したが、細孔径が均一な多孔質素材を使用できることは勿論であり、ガスＸ，Ｙ，Ｚの分子径が重複せず、好ましくは０．０１ｎｍ以上、より好ましくは０．０３ｎｍ以上離間している温度条件において、ガスＸ，Ｙ，Ｚの分子径の間の均一な細孔径を有する多孔質素材を使用することができる。
【００９４】
上記した本発明にかかるガスの分離方法の原理に基づき、ＨＣＦＣ（ハイドロクロロフルオロカーボン）であるＲ２２，ＨＦＣ（ハイドロフルオロカーボン）であるＲ３２，Ｒ１２５，Ｒ１３４ａ，Ｒ１４３ａの５種類のガスが混合したガス体から、それぞれのガスを目的ガスとして分離する場合を例として、本発明にかかるガスの分離方法の実施例を説明する。本発明にかかるガスの分離方法は、下記の工程０〜工程８を順次行うことによって、分離手段を介してガス体から目的ガスを分離する。図１は本発明にかかるガスの分離方法の工程を示す説明図、図２はその分離工程を示す説明図、図３はその実施例を示す説明図である。
【００９５】
［工程０］
ガス体にゴミ等の固形物や水分，油分などの不純物や汚染物を含有している場合、その他必要に応じてフィルター等を介して前処理工程を行い、不純物や汚染物をガス体から除去しておく。
【００９６】
［工程１］
先ず、工程１として、ガス体の成分分析を行い、ガス体に含まれる目的ガスとその他のガスの種類を特定する。その結果、本実施例では、ガス体中に冷媒ガスであるＲ２２，Ｒ３２，Ｒ１２５，Ｒ１３４ａ，Ｒ１４３ａの５種類のガスが混合していることを特定した。
【００９７】
［工程２］
次に、ガス体に含まれるガス（Ｒ２２，Ｒ３２，Ｒ１２５，Ｒ１３４ａ，Ｒ１４３ａ）が変質しない温度範囲、本実施例では、−７０℃〜３００℃の範囲内で必要とする温度範囲における一定の温度間隔における粘性係数を測定する。なお、実測に代えて、既に提供されている粘性係数のデータを使用してもよい。粘性係数を求める温度間隔は一定間隔でよく、各ガスの粘性係数との相対的関係から定めればよい。具体的には５℃〜２０℃の間の一定間隔、例えば１０℃間隔毎の粘性係数を求める。本実施例では、既に提供されているデータから−３０℃〜５０℃の範囲における１０℃毎の粘性係数を使用した。その数値は表３に示す通りである。
【００９８】
［工程３］
前工程で求めた粘性係数から、工程３として、常温を含む一定の温度間隔におけるガスの分子径ｄを下記（８）式によって計算して求めた。その数値は表４に示す通りである。−３０℃〜５０℃の温度範囲において、分子径の最大値は、−３０℃におけるＲ１３４ａの０．４６５６６７ｎｍであり、最小値は５０℃におけるＲ３２の０．３３４４５３ｎｍである。
【００９９】
【数８】
0006475943.tif 000017
【０１００】
［工程４］
工程４として、ガス体中の分離対象である目的ガスと、その他のガスの分子径が一定以上離間している温度条件を抽出する。そのために、図１１に示すように、ガス体を構成する５種類のガスＲ２２，Ｒ３２，Ｒ１２５，Ｒ１３４ａ，Ｒ１４３ａの−３０℃〜５０℃の範囲における分子径をグラフ化することが好ましい。その結果、例えば、Ｒ３２を目的ガスとして分離するのであれば、−３０℃〜５０℃のどの温度範囲においても他の４種類のガスと分子径は重複せず、かつ、分子径が好ましい離間間隔である０．０１ｎｍ以上、更にはより好ましい離間間隔である０．０３ｎｍ以上離間していることが判る。そのため、Ｒ３２を分離するのであれば−３０℃〜５０℃の全ての温度領域を抽出可能である。一方、Ｒ２２，Ｒ１２５，Ｒ１４３ａは５０℃近辺では、分子径が密接した範囲にあるが、３０℃以下であれば、分子径が重複することがなく、かつ、その離間距離が広がっている。このように、図１１からガス体に含まれる個々のガスの温度による分子径の変化を知得することができる。
【０１０１】
目的ガスとその他のガスの分子径が重複しない範囲は、目的ガスとその他のガスの分子径が僅かでも異なっていればよいが、ガスの分子径と多孔質素材の細孔径との差が僅差の場合は、分離試験を実施して温度条件や分離の可否を確認し、その結果に基づいて採否を決定する。そのため、多孔質素材の細孔径とガスの分子径の離間距離は、ガスの種類にかかわらず、汎用的に分離可能であると考えられる０．０１ｎｍ以上離間していることが好ましく、更には０．０３ｎｍ以上離間していることがより好ましい。
【０１０２】
［工程５］
工程５として、細孔径が０．２ｎｍ〜２ｎｍの範囲であって、成分分析したガス体から推測して分離基準としての使用可能性を有する１又は複数の多孔質素材を選択し、その細孔径及び細孔分布並びにその容量を測定する。本実施形態でも複数の多孔質素材を対象として必要な測定を行った。なお、実測に代えて、既に提供されている多孔質素材の細孔径，細孔分布及びその容量のデータを使用してもよい。
【０１０３】
［工程６］
工程６として、工程４において抽出した温度条件において、目的ガス又はその他のガスのどちらか一方の分子径より大径の細孔を有し、かつ、他方の分子径より小径の細孔を有する１又は複数の多孔質素材を選択する。本実施形態では、細孔径が均一な０．４０ｎｍのゼオライトＡＥＬ、０．４１ｎｍのゼオライトＬＴＡ、０．４２ｎｍのゼオライトＦＥＲ及び０．４６ｎｍのゼオライトＴＯＮを選択した。
【０１０４】
［工程７］
工程７として、工程４で抽出した温度条件と、工程６で選択した多孔質素材から、目的ガスの分離を実施するために使用する特定の多孔質素材と特定の温度条件を決定した。本実施例では、０．４１ｎｍの均一な細孔径を有するゼオライトＬＴＡを特定の多孔質素材Ｓ１として、又０．４６ｎｍの均一な細孔径を有するゼオライトＴＯＮを特定の多孔質素材Ｓ２として決定した。この多孔質素材Ｓ１，Ｓ２の細孔径をガス体の分子径を示すグラフに記入して分離設計図として利用することが好ましい。本実施例では、図１１に示す−３０℃〜５０℃の温度範囲におけるガス体の分子径を示すグラフに、決定した多孔質素材Ｓ１，Ｓ２の分子径を記入して図３に示す分離設計図とした。
【０１０５】
また、工程４で抽出した温度条件から、下記の温度を特定の温度条件として決定した。先ず、目的ガスとしてＲ３２をガス体から分離するために、−１５℃近傍の温度を特定の温度条件として決定した（図３のＡ点の温度）。次に、Ｒ３２を分離した後のガス体から目的ガスとしてＲ２２を分離するために、３２℃近傍の温度を特定の温度条件として決定した（図３のＢ点の温度）。Ｒ３２及びＲ２２を分離した後のガス体からＲ１４３ａを分離するために、３８℃近傍及び−２８℃近傍の温度を特定の温度条件として決定した（図３のＣ１点及びＣ２点の温度）。最後に、残るＲ１２５とＲ１３４ａからなるガス体をＲ１２５とＲ１３４ａに分離するために、４８℃近傍の温度を特定の温度条件として決定した（図３のＤ点の温度）。
【０１０６】
［工程８］
工程８として、工程７で選択した特定の温度条件に保持したガス体を、分離手段としての特定の多孔質素材Ｓ１又は多孔質素材Ｓ２に供給して、ガス体からそれぞれの目的ガスを分離する。そこで、工程８に示すＲ２２，Ｒ３２，Ｒ１２５，Ｒ１３４ａ，Ｒ１４３ａからなるガス体から、細孔径０．４１ｎｍ（０．４１ｎｍ×０．４１ｎｍ）のゼオライトＬＴＡからなる多孔質素材Ｓ１又は細孔径０．４６ｎｍ（０．４６ｎｍ×０．５７ｎｍ）のゼオライトＴＯＮからなる多孔質素材Ｓ２を使用して、それぞれのガスを目的ガスとして分離する具体的方法を図２，図３に基づいて説明する。なお、分離基準としてのゼオライトの細孔径は短径を基準としている。ガスの分子径は球の直径として表わされるため、ガスの分子径がゼオライトの細孔の短径より短い場合、ガスの分子はゼオライトの細孔を通過でき、そうでない場合は、ゼオライトからの斥力により通過できないためである。
【０１０７】
図２に示すように、工程８ａにおいて、Ｒ２２，Ｒ３２，Ｒ１２５，Ｒ１３４ａ，Ｒ１４３ａの５種類のガスが混合しているガス体の温度を−１５℃近傍に変更すると、図３のＡ点に示すように、直径０．４１ｎｍの多孔質素材Ｓ１の細孔を通過できる分子径を有するガスはＲ３２のみであるため、ガス体を−１５℃近傍の温度に変更して分離手段としての多孔質素材Ｓ１に供給すると、矢印に示すようにＲ３２のみが多孔質素材Ｓ１の細孔を通過して吸着又は分離されるため、ガス体からＲ３２のみを純度を維持して分離することができる。ガス体から分離する目的ガスがＲ３２であれば、この処理で目的を達成することとなる。
【０１０８】
工程８ｂに示すように、Ｒ３２を分離して４種類のガスが混合しているガス体を３２℃近傍に変更すると、−１５℃近傍の温度条件からガスの分子径が変化し、図３のＢ点に示すように、直径０．４１ｎｍの多孔質素材Ｓ１の細孔を通過できる分子径を有するガスはＲ２２のみとなる。そこで、ガス体を３２℃近傍の温度に変更して新たに交換した多孔質素材Ｓ１に供給すると、Ｒ２２のみが多孔質素材Ｓ１の細孔を通過して吸着又は分離されるため、ガス体からＲ２２のみを純度を維持して分離することができる。ガス体から分離する目的ガスがＲ２２であれば、この処理で目的を達成することとなる。なお、新たな多孔質素材Ｓ１はＲ３２を吸着した多孔質素材Ｓ１とは異なる未使用の多孔質素材Ｓ１を使用する。また、多孔質素材Ｓ１を分離膜として使用する場合は、Ｒ３２は多孔質素材Ｓ１を通過しただけなので、多孔質素材Ｓ１そのものの交換は必要ない。
【０１０９】
工程８ｃに示すようにＲ２２を分離して３種類のガスが混合しているガス体から、分子径の小さいＲ１４３ａを目的ガスとして分離する場合、Ｒ１４３ａと分子径の近いＲ１２５の分子径が重複しない範囲であって、多孔質素材Ｓ１の細孔径である０．４１ｎｍより、Ｒ１４３ａの分子径が小さく、かつ、Ｒ１２５の分子径が大きい温度条件は図３のＣ１点に示すように３８℃近傍に存在する。この３８℃近傍では、Ｒ１４３ａとＲ１２５の分子径の差及び多孔質素材Ｓ１の細孔径とが僅差であるため、分離試験を実施し、その結果分離可能であれば、この３８℃近傍の温度条件と多孔質素材Ｓ１を使用してＲ１４３ａのみを多孔質素材Ｓ１の細孔を通過させることにより、Ｒ１４３ａのみを分離することができる。
【０１１０】
Ｒ１４３ａとＲ１２５は、図３に示すように温度条件が低下すると、それぞれの分子径が大きくなり、かつ、分子径の離間距離も大きくなっている。そこで、細孔径が０．４１ｎｍの多孔質素材Ｓ１に代えて、細孔径が０．４６ｎｍの多孔質素材Ｓ２を使用し、図３のＣ２点に示すように−２８℃近傍の温度に制御したガス体を多孔質素材Ｓ２に供給すると、Ｒ１４３ａが多孔質素材Ｓ２の細孔を通過して吸着又は分離されるため、ガス体からＲ１４３ａのみを純度を維持して分離することができる。更には、温度条件を図３に示す−３０℃〜５０℃の範囲を超えて制御することによって、Ｒ１４３ａとＲ１２５の分子径の離間距離を拡大し、より好ましい離間距離を選択することも考えられる。あるいは、多孔質素材Ｓ１，Ｓ２に代えて、Ｒ１４３ａとＲ１２５の分子径が重複しない範囲に細孔径を有する他のゼオライト、例えば図３に示す３０℃近傍の温度域における細孔径が０．４２ｎｍのゼオライトＦＥＲを使用して分離することも可能である。
【０１１１】
最後に、工程８ｄに示すようにＲ１４３ａを分離して２種類のガスが混合しているガス体を４８℃近傍に変更すると、Ｒ１２５とＲ１３４ａの分子径が変化し、図３のＤ点に示すように、細孔径が０．４１ｎｍの多孔質素材Ｓ１の細孔を通過できる分子径を有するガスはＲ１２５のみである。４８℃近傍に変更したガス体を多孔質素材Ｓ１に供給すると、Ｒ１２５のみがゼオライトＳ１の細孔を通過して吸着又は分離されるため、ガス体からＲ１２５を分離することができる。なお、ゼオライトＳ１はＲ２２等を吸着した多孔質素材Ｓ１とは異なる未使用の多孔質素材Ｓ１である。また、多孔質素材Ｓ１を分離膜として使用する場合は、Ｒ２２等は多孔質素材Ｓ１を通過しただけなので、多孔質素材Ｓ１そのものの交換は必要ない。
【０１１２】
その結果、ガス体にはＲ１３４ａのみとなるため、結果としてＲ１３４ａも分離することができる。なお、本実施例では、Ｒ２２，Ｒ３２，Ｒ１２５，Ｒ１３４ａ，Ｒ１４３ａの５種類のガスを全て目的ガスとして個別に分離したが、目的ガスの種類と分子径に応じて適宜の分離手段を選択すればよい。
【０１１３】
本実施形態では、１種類の多孔質素材Ｓ１又は２種類の多孔質素材Ｓ１，Ｓ２を使用して、Ｒ２２，Ｒ３２，Ｒ１２５，Ｒ１３４ａ，Ｒ１４３ａの５種類のガスをそれぞれ分離するケースを説明した。これは温度を変更してガスの分子径を変化させることによって、従来使用できなかった細孔径の多孔質素材が分離手段として使用可能となり、多孔質素材の選択基準が緩和されることを象徴的に表す実施例として説明したものである。よって、目的ガスごとに採用する多孔質素材を変更することが必要な場合もあり、又多孔質素材の細孔が一定幅の分布を有する場合には、吸着量等を考慮して最適の多孔質素材を選択すればよい。
【産業上の利用可能性】
【０１１４】
以上記載した本発明によれば、ガスの分子径を温度条件によって一定範囲で変化させることができるため、ガスの吸着や分離のために使用する多孔質素材に汎用性を付与することができ、広範囲のガスに対応することが可能となる。即ち、本発明によって、従来では処理できなかったガスを既存の多孔質素材を使用して処理できるため、混合ガスの分離や不要なガスの除去、必要なガスの選択的な分離・再利用、ガスを多孔質素材に吸着させることによるガス貯蔵の効率化等が可能となる。
【０１１５】
何より、ガスの分離手段として使用可能な多孔質素材の選択基準を緩和すること、具体的には再使用を可能とする純度の高いガスの分離のためには、分離手段として、０．０１ｎｍ〜０．０３ｎｍ程度のオーダーの多孔質素材が必要であるところ、そのオーダーを１桁緩和して０．２ｎｍ〜２ｎｍの範囲の細孔径を有する既存の多孔質素材を使用可能とすることができる。そのため、人工的に製造された高価な合成ゼオライトよりも安価に得られるものの、種類が僅かであるため、分離手段として使用することが困難であった天然のゼオライトを分離手段として使用する途を開くことができる。
【０１１６】
そして、温度条件を変更することによってガスの分子径を変化させることを可能とした結果、分離作業のハンドリングがよく、再使用を前提とした純度の高いガスの分離を実用レベルで実現することができる。しかも、目的ガスが分離手段を通過する方法によっても、又は通過しない方法によっても分離することができる。
【０１１７】
また、分離手段としての多孔質素材に特に限定はなく、ゼオライトのように均一な細孔径を有する素材はもちろん、細孔径が一定の分布範囲を有する素材であっても、ガス体中の分離対象である目的ガスと、その他のガスの分子径を一定以上離間させる温度条件において、ガス体中の目的ガス又はその他のガスのどちらか一方の分子径より大径の細孔を有し、かつ、他方の分子径より小径の細孔を有すれば使用可能である。そのため使用する多孔質素材の選択が容易であるとともに、その幅が広がるため、最適の多孔質素材を選択することが容易である。よって、本発明によれば、多孔質素材を使用して、複数種類のガスや不純物を含有したガス体から目的ガスを再使用可能な純度を維持して分離することができる。
【０１１８】
多孔質素材を吸着材として使用し、本発明によって温度条件を変更することによってガスの分子径を小さく変化させて、従来吸着できなかったガスを吸着可能とし、かつ、貯蔵する際にも温度条件を変更することによってガスの分子径を大きくすることで脱着を抑制することが可能となるため、多孔質素材をガスの貯蔵に使用することが可能となる。また、多孔質素材を分離膜として使用することにより、吸着・脱着を介さず、多孔質素材の細孔をガスが通過することだけで分離が可能となる。多孔質素材からなる分離膜は製造が困難なことから、限られた多孔質素材しか用いられておらず、適用可能なガスの種類が限られていたが、本発明によって適用可能なガスの範囲を広げることができる。
【符号の説明】
【０１１９】
Ｘ，Ｙ，Ｚ…ガス
α，β，γ，Ｓ１，Ｓ２，２１，２２，２３，２４，２５，２６，３０…多孔質素材
３０ａ…細孔
ｄ，ｄ１，ｄ２…分子径
ｎ…ガスの分子
【図１】
0006475943.tif 000018
【図２】
0006475943.tif 000019
【図３】
0006475943.tif 000020
【図４】
0006475943.tif 000021
【図５】
0006475943.tif 000022
【図６】
0006475943.tif 000023
【図７】
0006475943.tif 000024
【図８】
0006475943.tif 000025
【図９】
0006475943.tif 000026
【図１０】
0006475943.tif 000027
【図１１】
0006475943.tif 000028
【図１２】
0006475943.tif 000029
【図１３】
0006475943.tif 000030
【図１４】
0006475943.tif 000031
【図１５】
0006475943.tif 000032
【図１６】
0006475943.tif 000033
【図１７】
0006475943.tif 000034
【図１８】
0006475943.tif 000035
【図１９】
0006475943.tif 000036